(57)【特許請求の範囲】
【請求項１】
婦人ストッキングを製編するに当り、巻幅が８５mm以下のナイロン繊維巻きチーズを使用し、給糸（編成）張力を０．４ｇ以下として編成時における張力変動ムラの変動幅を０．０００６７ｇ／ｄ以下とすることを特徴とする婦人ストッキングの編成方法。
【請求項２】
上記チーズの綾角を７〜１０度とする請求項１に記載の婦人ストッキングの編成方法。
【請求項３】
上記チーズに婦人ストッキング製編用の交編糸を用いる請求項１または２に記載の婦人ストッキングの編成方法。
【発明の詳細な説明】
【０００１】
【産業上の利用分野】
本発明は婦人ストッキング製編用チーズに関するものであり、本発明のナイロン繊維巻きチーズを用いて製編加工することにより、編段のない良好な婦人ストッキングが得られる。
【０００２】
【従来の技術】
婦人ストッキングにはナイロンのウーリー加工糸を用いたウーリータイプのものや、ナイロン糸とカバードヤーン（ＣＶ糸）を交互に編み込んだ交編タイプのものがある。特に婦人用のサポートパンティーストッキングには交編タイプのものが良く用いられている。以下これらを総合してナイロン糸と言う。
【０００３】
従来より婦人ストッキングの製編のための糸巻きとしては、ナイロン糸のパーン巻が使用されていた。パーンは長周期で見たときの張力変動の差が大きいため、ストッキング毎の寸法にバラツキが生じるという問題があり、張力変動の差の小さいチーズへの変換が望まれていた。また一般にパーンの１パッケージには１．６kgのナイロン糸が巻かれているが、製編工程において糸がすぐに消費されてしまうので、パーンの交換が煩雑である等といった問題があった。そこで近年、婦人ストッキングの寸法合格率の向上を目的として、また製編メーカーの合理化対応策として、１．６kg巻パーンから、３．０〜５．０kg巻ラージパッケージ化チーズへの変換が進められている。
【０００４】
【発明が解決しようとする課題】
しかしながら、ラージパッケージ化チーズを用いて製編した婦人ストッキングには、編密度ムラによる編段が発生し易いという問題があった。
本発明は上記の様な問題を解決する為になされたもので、ラージパッケージ化チーズを用いても婦人ストッキングの編段を可及的に軽減させることのできる婦人ストッキング用ナイロン繊維巻きチーズの提供を目的とするものである。
【０００５】
【課題を解決するための手段】
上記目的を達成することのできた本発明の婦人ストッキングの編成方法は、婦人ストッキングを製編するに当り、巻幅が８５mm以下のナイロン繊維巻きチーズを使用し、給糸（編成）張力を０．４ｇ以下として編成時における張力変動ムラの変動幅を０．０００６７ｇ／ｄ以下とすることを特徴とする。またこの際のチーズの綾角は７〜１０度が好ましい。また交編タイプのストッキングにおいては本発明の婦人ストッキング用ナイロン繊維巻きチーズを交編糸に用いるのが望ましい。
【０００６】
【作用】
本発明者は編密度ムラに起因する編段の発生メカニズムを解明し、編段の発生を防止する技術を確立する目的で種々検討した結果、チーズから編機に向けてナイロン糸を解舒するときに発生する解舒張力の変動（ムラ）が編段の発生原因であることが分かった。
【０００７】
ナイロン糸を編機に供給する際のナイロン糸の張力は、チーズ（またはパーン）のパッケージから糸が解舒される時の巻糸との接触摩擦、および風損によって生じる。そのうち接触摩擦は解舒糸のトラバースによって周期的に変動する為、上記張力もこれに伴って変動を生じる。
【０００８】
図３の（ａ）はチーズ巻きからの解舒状態を示す斜視図であり、図３の（ｂ）は前記接触摩擦による解舒張力の変動を示したグラフである。図から分かる様に、解舒方向の巻端角部Ｂから解舒されている時の解舒張力が最も小さく、反対方向の巻端角部Ｃから解舒されている時の解舒張力が最も大きくなっており、その間で徐々に変動している。
【０００９】
図４は婦人ストッキングの編地を示す拡大図であるが、前記した解舒張力が高い場合は編地のループ長Ａが短くなり、張力が低い場合はループ長Ａが長くなる。そして婦人ストッキングの外観に現れる影響としては、ループ長Ａの短い部分では濃く見え、ループ長Ａの長い部分では薄く見える。即ちストッキング外観に色の濃淡ムラを生じ、商品価値を低下させる。
【００１０】
パーン巻きの場合には綾角が小さい為、トラバースによる一方方向の移動に伴う解舒糸の全長（以下、ストローク長と言う）が７５０ｍ程度と長いものとなるので、解舒張力の変動は婦人ストッキング１足につき１回程度しか現れず、従って上記ループ長の変動は格別の問題とならない。しかし、綾角が大きくストローク長が１．０〜１．５ｍと短いチーズ巻きの場合では、解舒張力の変動の周期も短くなり、従ってストッキング表面には上記ループ長の変動による濃淡ムラが無数に現れ、下述の様に編段の発生となる。
【００１１】
即ち、チーズからナイロン糸を解舒する時に生じる上記解舒張力の変動にともなって、編地のループ長に変動が生じるが、この変動が次段，次々段・・・と編地１周長の周期と同調すると、編地の濃い部分（或は薄い部分）が連続して発生することになる。１段のみではループ長による色の発現の差は分からないが、上述の様に周期の同調によって連続して発生すると、でき上がった婦人ストッキングに編密度ムラによる編段、即ちマダラ模様が発生するのである。
本発明者はこの編段の発生原因である解舒張力の変動（ムラ）は、チーズの巻形状に大きく依存していることを見いだした。
【００１２】
先ず、解舒張力ムラの変動幅（図３に示すＨ）について検討したところ、編段の発生状況と対応することを見い出し、変動幅が０．００１ｇ／ｄを越えた場合には編段の発生が顕著になることが分かった。張力ムラの変動幅が小さい場合は、ループ長の長短の差も小さくなるため、編み密度ムラとなって発現しないが、変動幅が大きい場合は顕著に現れるのである。
【００１３】
チーズからの解舒張力ムラの変動幅Ｈと、チーズの巻形状との関係を確認したところ、解舒張力ムラの変動幅Ｈは下記式(3) に従うことが判明した。式(3) は、摩擦の式である式(1) （下記、数１に示す）を、式(2) に示す一定条件下で変形したものである。
【００１４】
【数１】
0003718858.tif 000002
【００１５】
μθ＝ｋｌ        Ｔ1 ＝定数        …(2)
ｌｎ（Ｔ2 −Ｔ1 ）＝ｋｌ＋Ｔ1       …(3)
Ｔ1 ：最小張力
Ｔ2 ：最大張力
μ：糸と糸との動摩擦係数
θ：糸の接触角
ｌ：チーズ巻幅
ｋ：定数
【００１６】
即ち、Ｔ1 が一定であり、μを一定とした場合に、式(1) のμθがチーズからの解舒張力の変動幅ｌに比例すると仮定したとき（式(2) の条件）、式(3) が得られる。
図１はチーズ（またはパーン）の巻幅と張力ムラの変動幅の関係を示したグラフである。上記式(3) 及び図１から分かる様に、チーズの巻幅が大きいものは張力変動幅が大きくなっている。即ちチーズ（またはパーン）の巻幅は変動幅ｌに比例する。
編段が発生しない様にするために変動幅を０．００１ｇ／ｄ以下にするには、図１から、チーズの巻幅を９０ｍｍ以下にしておけば良いということが分かる。
【００１７】
次にチーズの解舒張力ムラの変動周期（図３に示すＳ）と編段の発生状況との関係を検討したところ、編地の１コース長と上記張力の変動周期が近接すると、編段が発生し易くなることを見い出した。
【００１８】
婦人ストッキングは螺旋状に編まれていくが、その婦人ストッキングのレッグの１コース長は一般に１５０ｃｍ近傍にある。従って張力の変動周期と近接しないようにするには、チーズの解舒張力の変動周期を１５０ｃｍ及びその約数から外すことが必要となる。チーズの解舒張力ムラの変動周期は、チーズ内のナイロン糸のトラバース周期と同じとなるから、下式(4) で表すことができる。
変動周期＝２×巻幅／ｓｉｎθA  …(4)
θA ：綾角
【００１９】
図２はチーズの巻幅と解舒張力ムラの変動周期を示すグラフである。尚、グラフに示す実線は計算値によるものであり、プロットは実測値で、上から夫々巻幅１５０ｍｍ，１１５ｍｍ，９０ｍｍのときの値である。図に見られる様に計算値は実測値と少しずれている。
【００２０】
高速紡糸に対応できるワインダーでは、綾角は８．５度前後が一般的であるが、図２から分かる様に、綾角を平均８．５度とすると、婦人ストッキングの１コース長１５０ｃｍと同じ変動周期１５０ｃｍの近傍となるのは、チーズ巻幅１１５ｍｍのものであり、変動周期１５０ｃｍ近傍とならないためには、チーズ巻幅を９０ｍｍ以下（より好ましくは８５ｍｍ以下）、或は１５０ｍｍ以上とすれば良い。
【００２１】
この様に変動周期から見た場合にもチーズ巻幅を９０ｍｍ以下、好ましくは８５ｍｍ以下とすれば良く、前述の様に変動幅から見た場合にチーズ巻幅を９０ｍｍ以下にすれば良いという結論と一致している。尚、チーズ巻幅が１５０ｍｍ以上のものは前記変動幅の観点から見ると不適当である。また、綾角はリボン巻き回避のため多少変動しているが、上記の様に巻幅を９０ｍｍ以下の範囲としておけば対応できる。
以上述べた様に、巻幅が９０ｍｍ以下のチーズ巻き形状とすることで、編段の発生しない様な解舒張力ムラとすることができる。
【００２２】
本発明においてチーズに巻かれる糸としては、ナイロン６、ナイロン６６等がある。ナイロン６の繊維は、実質的にポリカプロラクタムからなるポリアミドからなり、カプロラクタム単位が９５モル％以上である共重合ポリマーまたはブレンドポリマーを含む。共重合し得るポリマーとしては、ε−カプラミド、ヘキサメチレンアゾパミド、ヘキサメチレンテレフタラミド、ヘキサメチレンイソフタラミド等が有り、ブレンドし得るポリマーとしては、上記共重合し得る成分をそれぞれ重合してなるポリマーが有る。
【００２３】
ナイロン６６繊維は、実質的にポリヘキサメチレンアジパミドよりなるポリアミドからなり、ヘキサメチレンアジパミド単位が９５モル％以上である共重合ポリマーまたはブレンドポリマーを含む。共重合し得るポリマーとしては、上記ナイロン６６と同様、ε−カプラミド、ヘキサメチレンアゾパミド、ヘキサメチレンテレフタラミド、ヘキサメチレンイソフタラミド等が有り、ブレンドし得るポリマーとしては、上記共重合し得る成分をそれぞれ重合してなるポリマーが有る。
【００２４】
これらのナイロン６、ナイロン６６等の繊維には、必要に応じて顔料、光安定剤、熱安定剤、酸化防止剤、帯電防止剤、染色性向上剤等が、発明の特性に重大な影響を及ぼさない限度で、配合することが可能である。
【００２５】
【実施例】
以下に本発明の実施例を示すが、本発明は下記実施例に限るものではなく、種々の変更が可能である。
＜実施例１＞
１５ｄのナイロン６フィラメントを巻幅８５ｍｍに巻き取ったチーズを交編糸として用い、サポートパンティーストッキングを製編した。尚カバーリング糸としては、３０ｄスパンデックス糸に７ｄのナイロン６糸をダブルカバーリングしたものを用いた。給糸（編成）張力は０．４ｇとした。
この実施例１における編成時の張力変動ムラの変動幅は０．０００６７ｇ／ｄで、変動周期は１００ｃｍであり、得られたサポートパンティーストッキングの編み地は編段がなく、品質の良いものが得られた。
【００２６】
＜比較例１＞
１５ｄのナイロン６フィラメントを巻幅１１５ｍｍに巻き取ったチーズを交編糸として用い、サポートパンティーストッキングを製編した。尚上記実施例１と同様、給糸（編成）張力を０．４ｇとし、カバーリング糸として３０ｄスパンデックス糸に７ｄのナイロン６糸をダブルカバーリングしたものを用いた。
比較例１における編成時の張力変動ムラの変動幅は０．００２００ｇ／ｄで、変動周期は１４０ｃｍであり、得られたサポートパンティーストッキングの編み地は編段が有り、品質のやや劣るものであった。
【００２７】
＜比較例２＞
１５ｄのナイロン６フィラメントを巻幅１１５ｍｍに巻き取ったチーズを交編糸として用い、サポートパンティーストッキングを製編した。給糸（編成）張力は０．２ｇとし、上記実施例１，比較例１と同様、カバーリング糸として３０ｄスパンデックス糸に７ｄのナイロン６糸をダブルカバーリングしたものを用いた。
【００２８】
比較例２における編成時の張力変動ムラの変動幅は０．００１００ｇ／ｄで、変動周期は１４０ｃｍであり、得られたサポートパンティーストッキングの編み地は比較例１に比べ編段が目立ち難くはなっているものの、編段の少ない品質の良好なものとは言えなかった。
【００２９】
【発明の効果】
本発明に係る婦人ストッキング用ナイロン繊維巻きチーズを用いて婦人ストッキングを製編した場合は、編密度ムラによる編段が発生することがないため、ラージパッケージ化チーズを可能とする。従って婦人ストッキングの品質が向上するとともに、原糸メーカーや製編メーカのコストダウンを図ることができるという効果がある。
【図面の簡単な説明】
【図１】チーズ（またはパーン）の巻幅と解舒張力変動幅の関係を表すグラフ。
【図２】種々の巻幅における綾角と解舒張力の変動周期の関係を表すグラフ。
【図３】チーズの斜視図、及びチーズの解舒張力ムラを示すグラフ。
【図４】婦人ストッキングの編み地を表す拡大図。
【図１】
0003718858.tif 000003
【図２】
0003718858.tif 000004
【図３】
0003718858.tif 000005
【図４】
0003718858.tif 000006